(57)【特許請求の範囲】
【請求項１】
シラノール基を有する水系ポリウレタンの固形分１００重量部に対し、メラミン系硬化剤１０〜３０重量部および平均粒径が１０〜１００ｎｍのシリカ微粒子４０〜１００重量部を配合したガラス用コーティング剤。
【請求項２】
さらに、フロスト剤として有機ポリマー微粒子を５〜４０重量部配合した請求項１に記載のガラス用コーティング剤。
【請求項３】
有機ポリマー微粒子の平均粒径が１〜１５μｍである、請求項２に記載のガラス用コーティング剤。
【請求項４】
請求項１〜３のいずれか１項に記載のガラス用コーティング剤を被覆したガラスビン。
【発明の詳細な説明】
【技術分野】
【０００１】
本発明は、ガラス用コーティング剤に関するものである。
【背景技術】
【０００２】
近年、着色又は破壊防止や傷付き防止を目的としてガラスびんにウレタン樹脂をコーティングすることが広く行われている。例えば、繰り返して使用される牛乳びんやビールびんなどのリターナブルびんは、繰り返し使用する間に強度が低下し、また外観品質が劣化するなどの不具合を生じることがあり、ガラスびんの外表面全体にウレタン樹脂のコーティング膜を形成することが行われている（特許文献１および２）。
しかしながら、上記のようなウレタン樹脂のコーティングを施したガラスびんは、カレットとして再利用する際に、有機物由来の炭素原子が着色の原因となり、リサイクル性が損なわれるという問題があった。
【０００３】
【特許文献１】特開平１０−１３９４８７号公報
【特許文献２】実開平５−８４６３２号公報
【発明の開示】
【発明が解決しようとする課題】
【０００４】
したがって、本発明の目的は、ガラスカレットとして再利用する際にも、着色することが極めて少ないガラス用コーティング剤を提供することである。
【課題を解決するための手段】
【０００５】
本発明は、シラノール基を有する水系ポリウレタンの固形分１００重量部に対し、メラミン系硬化剤１０〜３０重量部および平均粒径が１０〜１００ｎｍのシリカ微粒子４０〜１００重量部を配合したガラス用コーティング剤を提供する。
また、本発明は、前記ガラス用コーティング剤を被覆したガラスビンを提供する。
【発明を実施するための最良の形態】
【０００６】
本発明のガラス用コーティング剤で使用するシラノール基を有する水系ポリウレタンとしては、分子内に少なくとも１個のシラノール基を含有するポリウレタン樹脂であり、水相中に溶解しているもの、又は微粒子状に分散しているコロイド分散系のもの（エマルジョン）をいう。
シラノール基含有ポリウレタン樹脂中のシラノール基は、加水分解性ケイ素基が水相中で加水分解されて生成したものである。シラノール基はウレタン結合により前記シラノール基含有ポリウレタン樹脂に導入されており、１ 分子内に少なくとも１ 個のウレタン結合を形成させる官能基と加水分解性ケイ素基とを含有する化合物とを反応させることにより形成される。このシラノール基含有ポリウレタン樹脂中に含まれるシラノール基の存在（結合）部位は特に限定されず、該ポリウレタン樹脂の両端、何れか一方端あるいは中間部分の何れかの部位に存在（結合）していてもよい。
また、シラノール基含有ポリウレタン樹脂中に、親水性基が導入されたものが好ましく、該親水性基としては、例えば、カルボキシル基、スルホン酸基、スルホネート基等が挙げられるが、それらの中でもカルボキシル基、スルホン酸基が導入されていることが、該樹脂の水相中での安定性の点から好ましい。
【０００７】
本発明のガラス用コーティング剤で使用するメラミン系硬化剤としては、メラミンとホルムアルデヒドの重縮合から得られるアミノ樹脂であり、その反応性基の種類によって完全アルキル基型、メチロール基型、イミノ基型などがある。本発明においては、比較的低温で硬化することや酸触媒を必要としない点から、メチロール基型又はイミノ基型が好ましい。
メラミン系硬化剤の配合量は、シラノール基を有する水系ポリウレタンの固形分１００重量部に対して、１０〜３０重量部であり、好ましくは１０〜２５重量部であり、より好ましくは１５〜２５重量部である。
【０００８】
本発明のガラス用コーティング剤で使用するシリカ微粒子としては、平均粒径が１０〜１００ｎｍの範囲内であれば、特に制限はなく、例えば乾式法により製造されるヒュームドシリカや湿式法により製造される湿式シリカ等がある。
平均粒径の好ましい範囲は、１０〜８０ｎｍであり、より好ましくは１０〜５０ｎｍである。なお、本明細書において「平均粒径」とは、未凝集状態の一次粒子の平均粒径を指し、電子顕微鏡写真から測定した粒子径の算術平均値として求めている。
シリカ微粒子の配合量は、シラノール基を有する水系ポリウレタンの固形分１００重量部に対して、４０〜１００重量部であり、好ましくは５０〜９０重量部であり、より好ましくは６０〜８０重量部である。
【０００９】
本発明のガラス用コーティング剤には、さらにフロスト剤として、有機ポリマー微粒子を配合することができる。有機ポリマー微粒子は、特定の樹脂に限定されるものではなく、透明性を有するものであってもよく、また透明性を有しないものであってもよく、例えばアクリル樹脂、ポリエステル樹脂、メラミン樹脂、尿素樹脂、シリコーン樹脂、ポリカーボネート樹脂、フエノール樹脂、エポキシ樹脂、ポリ塩化ビニル樹脂、ポリウレタン樹脂、ポリエチレン樹脂、ポリプロピレン樹脂、ナイロン樹脂、フッ素樹脂などが挙げられる。目的とするフロスト調の質感、外観、程度により１種又は数種類を組合せても良い。
有機ポリマー微粒子の配合量は、シラノール基を有する水系ポリウレタンの固形分１００重量部に対して、５〜４０重量部であり、好ましくは１０〜４０重量部であり、より好ましくは２０〜４０重量部である。また、有機ポリマー微粒子の平均粒径は、１〜１５μｍの範囲が好ましく、より好ましくは５〜１５μｍであり、さらに好ましくは５〜１０μｍである。
【００１０】
本発明のガラス用コーティング剤には、さらに既知の滑剤、消泡剤、レベリング剤、着色剤等を配合しても良い。
【００１１】
本発明のガラス用コーティング剤の残部は水である。本発明のガラス用コーティング剤において、固形分濃度は、好ましくは１０〜５０重量％であり、より好ましくは１０〜４０重量％であり、さらに好ましくは２０〜４０重量％である。
【００１２】
本発明のガラス用コーティング剤は、当業者に公知の方法を用いてガラスびんに適用してもよい。また、本発明のコーティング液はガラスびんの外面及び内面の両方に適用できる。本発明のコーティング液を適用するガラスびんは、公知の任意のガラス素材に対しても適用することができる。具体的なガラス素材としては、ソーダガラス、ホウケイ酸ガラス、石英ガラス、鉛ガラスなどが挙げられる。
【実施例】
【００１３】
以下、本発明を実施例により具体的に説明する。
（塗膜外観）
塗膜の割れ、剥離等の欠陥を目視にて評価した。
（透明性）
スライドグラスの片面の塗膜を完全に剥離した後、全光線透過率及び曇りの指標であるヘイズ値を測定した。
装置：スガ試験機株式会社製  ＳＭカラーコンピューター（ＳＭ―５）
（アルカリ耐性評価）
６０℃に加温した２．５％水酸化ナトリウム水溶液に１５分間浸漬した後の塗膜の外観及び密着性を目視評価した。
（密着性評価）
ＪＩＳ  Ｋ５４００  ６．１５碁盤目試験（碁盤目テープ法）に従い評価した。
評点  １０点：剥離無し
８点：剥離面積約５％以下
６点：剥離面積約５〜１５％
４点：剥離面積約１５〜３５％
２点：剥離面積約３５〜６５％
０点：剥離面積約６５％以上
【００１４】
（実施例１）
シラノール基を有する水系ポリウレタン（アニオン型ポリカーボネート系ポリウレタンエマルション（三井化学ポリウレタン社製タケラックＷＳ−４０００））の固形分１００重量部に対し、メラミン系硬化剤（イミノ基型メチル化メラミン樹脂（日本サイテック社製サイメル３２７））２０重量部およびシリカ微粒子（平均粒径３０ｎｍ（日本アエロジル社製ヒュームドシリカＡＥ５０））５０重量部を配合し、さらにイオン交換水を所定量加え、固形分濃度を３０重量％とした後十分撹拌混合してガラス用コーティング剤を得た。このコーティング剤をスライドグラスにディッピング法にて硬化塗膜厚１５μｍとなるように塗装し、１６０℃設定の電気オーブンで１５分間乾燥硬化させて試験片を得た。
【００１５】
（実施例２）
メラミン系硬化剤の配合量を１５重量部とした以外は実施例１と同様にして試験片を得た。
【００１６】
（実施例３）
メラミン系硬化剤の配合量を２５重量部とした以外は実施例１と同様にして試験片を得た。
【００１７】
（実施例４）
平均粒径が１２ｎｍのシリカ微粒子を配合した以外は実施例１と同様にして試験片を得た。
【００１８】
（実施例５）
平均粒径が８０ｎｍのシリカ微粒子を配合した以外は実施例１と同様にして試験片を得た。
【００１９】
（実施例６）
シリカ微粒子の配合量を８０重量部とした以外は実施例１と同様にして試験片を得た。
【００２０】
（実施例７）
さらに、有機ポリマー微粒子（架橋ポリスチレン樹脂：平均粒径８μｍ（積水化成品工業社製テクポリマーＳＢＸ−８））を３０重量部配合して、フロスト感を付与した以外は実施例１と同様にして試験片を得た。
【００２１】
（比較例１）
メラミン系硬化剤の配合量を４０重量部とした以外は実施例１と同様にして試験片を得た。
【００２２】
（比較例２）
平均粒径が５００ｎｍのシリカ微粒子を配合した以外は実施例１と同様にして試験片を得た。
【００２３】
（比較例３）
シリカ微粒子の配合量を１２０重量部とした以外は実施例１と同様にして試験片を得た。
【００２４】
【表１】
0005077822.tif 000002